(57)【要約】【課題】  電解液の漏出が発生しにくく、高温下での比電導度変化率が小さく、初期電導度特性に優れる電解コンデンサ用電解液を提供することを目的とする。【解決手段】  アミジニウムカチオンおよびグアニジウムカチオンからなる群より選択される少なくとも１種のカチオン（Ａ）と、有機酸アニオンおよび無機酸アニオンからなる群より選択される少なくとも１種のアニオン（Ｂ）からなる電解質（Ｃ）、有機溶媒（Ｄ）および水からなることを特徴とする電解液であって、該（Ｃ）の該電解液中におけるモル濃度Ｘ（ｍｏｌ／Ｌ）と温度２５℃における電解液の粘度Ｙ（ｍＰａ・ｓ）が、ＬＯＧ（Ｙ）≦０．３３Ｘ＋０．２２、かつＬＯＧ（Ｙ）≧０．１８Ｘ＋０．３２、かつ０．７≦Ｘ≦１０の関係を満たすことを特徴とする電解コンデンサ用電解液。【選択図】          なし【特許請求の範囲】
【請求項１】
アミジニウムカチオン（Ａ１）およびグアニジウムカチオン（Ａ２）からなる群より選択される少なくとも１種のカチオン（Ａ）と、有機酸アニオン（Ｂ１）および無機酸アニオン（Ｂ２）からなる群より選択される少なくとも１種のアニオン（Ｂ）からなる電解質（Ｃ）、有機溶媒（Ｄ）および水からなることを特徴とする電解液であって、該（Ｃ）の該電解液中におけるモル濃度Ｘ（ｍｏｌ／Ｌ）と温度２５℃における電解液の粘度Ｙ（ｍＰａ・ｓ）が、
式（Ｉ）：    ＬＯＧ（Ｙ）≦０．３３Ｘ＋０．２２  かつ
式（ＩＩ）：  ＬＯＧ（Ｙ）≧０．１８Ｘ＋０．３２  かつ
式（ＩＩＩ）：０．７≦Ｘ≦１０
の関係を満たすことを特徴とする電解コンデンサ用電解液。
【請求項２】
上記アミジニウムカチオン（Ａ１）および／または上記グアニジウムカチオン（Ａ２）が環状アミジニウムカチオンおよび／または環状グアニジウムカチオンである請求項１に記載の電解液。
【請求項３】
上記環状アミジニウムカチオンおよび／または上記環状グアニジウムカチオンが５員環および／または６員環である請求項２に記載の電解液。
【請求項４】
上記環状アミジニウムカチオンがイミダゾリニウムカチオン（Ａ１１）である請求項２または３に記載の電解液。
【請求項５】
上記イミダゾリニウムカチオン（Ａ１１）が１，２，３，４−テトラメチルイミダゾリニウムカチオンおよび／または１−エチル−２，３−ジメチルイミダゾリニウムカチオンである請求項４に記載の電解液。
【請求項６】
上記有機酸アニオン（Ｂ１）が有機カルボン酸アニオン（Ｂ１１）である請求項１〜５いずれかに記載の電解液。
【請求項７】
上記有機カルボン酸アニオン（Ｂ１１）が、脂肪族不飽和モノカルボン酸アニオン、脂肪族不飽和ポリカルボン酸アニオン、芳香族モノカルボン酸アニオン、および芳香族ポリカルボン酸アニオン（Ｂ１１１）からなる群より選択される少なくとも１種のアニオンである請求項６に記載の電解液。
【請求項８】
上記芳香族ポリカルボン酸アニオン（Ｂ１１１）がフタル酸モノアニオンおよび／またはフタル酸ジアニオンである請求項７に記載の電解液。
【請求項９】
上記有機溶媒（Ｄ）がγ−ブチロラクトンを主体とする溶媒である請求項１〜８いずれかに記載の電解液。
【請求項１０】
上記電解質（Ｃ）、上記有機溶媒（Ｄ）および水の合計重量に対して水の含量が２０〜５０重量％である請求項１〜９いずれかに記載の電解液。
【発明の詳細な説明】
【技術分野】
【０００１】
本発明はアルミニウム電解コンデンサに使用する電解液に関するものである。
【背景技術】
【０００２】
従来、アルミニウム電解コンデンサ用の電解液としては、マレイン酸またはシトラコン酸の第４級アンモニウム塩を電解質とした電解液、芳香族カルボン酸のテトラアルキル４級アンモニウム塩を電解質とした電解液（例えば特許文献１）、アルキル置換アミジン基を有する化合物の４級化物のカルボン酸塩を電解質とする、いわゆるアミジン系電解液（例えば特許文献２）などが知られている。
【特許文献１】米国特許第４７１５９７６号公報（第１頁）
【特許文献２】ＷＯ９５／１５５７２号公報（第１頁）
【発明の開示】
【発明が解決しようとする課題】
【０００３】
しかし、特許文献１などに開示されているテトラアルキル４級アンモニウム塩を電解質とした電解液では、電解液の電気化学反応により、コンデンサの負極近傍でアルカリ成分が発生し、これが封口ゴムの弾性を劣化させるので、経時的にゴムの封止力が低下し、やがて負極リード孔部より内部の電解液が漏出するという不具合があった。
【０００４】
また、特許文献２に開示されている、アルキル置換アミジン基を有する化合物の４級化物のカルボン酸塩を電解質とするアミジン系電解液では、このアルカリ成分の発生が少ないので、テトラアルキル４級アンモニウム塩と比較して前述の不具合は発生しにくく、また、高温下での比電導度変化率が小さいという特徴を有するが、初期電導度特性が充分ではなかった。
すなわち、本発明の課題は、電解液の漏出が発生しにくく、高温下での比電導度変化率が小さく、初期電導度特性に優れた電解液を提供することにある。
【課題を解決するための手段】
【０００５】
本発明者等は上記問題を解決するべく鋭意検討した結果、本発明に至った。
即ち本発明は、アミジニウムカチオン（Ａ１）およびグアニジウムカチオン（Ａ２）からなる群より選択される少なくとも１種のカチオン（Ａ）と、有機酸アニオン（Ｂ１）および無機酸アニオン（Ｂ２）からなる群より選択される少なくとも１種のアニオン（Ｂ）からなる電解質（Ｃ）、有機溶媒（Ｄ）および水からなることを特徴とする電解液であって、該（Ｃ）の該電解液中におけるモル濃度Ｘ（ｍｏｌ／Ｌ）と温度２５℃における電解液の粘度Ｙ（ｍＰａ・ｓ）が、
式（Ｉ）：    ＬＯＧ（Ｙ）≦０．３３Ｘ＋０．２２  かつ
式（ＩＩ）：  ＬＯＧ（Ｙ）≧０．１８Ｘ＋０．３２  かつ
式（ＩＩＩ）：０．７≦Ｘ≦１０
の関係を満たすことを特徴とする電解コンデンサ用電解液。
【発明の効果】
【０００６】
本発明は、電解液の漏出が発生しにくく、高温下での比電導度変化率が小さく、初期電導度特性に優れた電解液を提供することができる。
【発明を実施するための最良の形態】
【０００７】
本発明の電解液において、電解質（Ｃ）はアミジニウムカチオン（Ａ１）およびグアニジウムカチオン（Ａ２）からなる群より選択される少なくとも１種のカチオン（Ａ）と、有機酸アニオン（Ｂ１）および無機酸アニオン（Ｂ２）からなる群より選択される少なくとも１種のアニオン（Ｂ）からなる塩である。本発明の電解液は、該（Ｃ）、有機溶媒（Ｄ）および水からなり、該電解液中における電解質（Ｃ）モル濃度Ｘ（ｍｏｌ／Ｌ）と温度２５℃における電解液の粘度Ｙ（ｍＰａ・ｓ）との間に以下の関係式が成り立つ。
式（Ｉ）：    ＬＯＧ（Ｙ）≦０．３３Ｘ＋０．２２  かつ
式（ＩＩ）：  ＬＯＧ（Ｙ）≧０．１８Ｘ＋０．３２  かつ
式（ＩＩＩ）：０．７≦Ｘ≦１０
好ましくは
式（Ｉ）：    ＬＯＧ（Ｙ）≦０．３３Ｘ＋０．２２  かつ
式（ＩＩ’）：ＬＯＧ（Ｙ）≧０．２０Ｘ＋０．３１  かつ
式（ＩＩＩ’）：０．７≦Ｘ≦３
であり、さらに好ましくは
式（Ｉ）：    ＬＯＧ（Ｙ）≦０．３３Ｘ＋０．２２  かつ
式（ＩＩ’’）：ＬＯＧ（Ｙ）≧０．２２Ｘ＋０．３１  かつ
式（ＩＩＩ’’）：１≦Ｘ≦２．５
である。
上記ＸとＹが、式（Ｉ）、式（ＩＩ）、および式（ＩＩＩ）が示す範囲外である場合は初期電導度特性が悪くなる。
上記電解質（Ｃ）のモル濃度Ｘ（ｍｏｌ／Ｌ）が高いと電解液の粘度が上がり、初期電導度特性が悪くなるが、低粘度である水が多く存在することで、電解液の粘度が下がり、優れた初期電導度特性を示す。また、従来のアミジン系電解液の特徴である電解液の漏出を抑制でき、高耐熱性は維持される。
【０００８】
上記温度２５℃における電解液の粘度Ｙ（ｍＰａ・ｓ）の測定は、Ｂ形粘度計［装置名（デジタル粘度計）、品名（ＤＶＬ−Ｂ２），メーカー名（株式会社トキメック）］を用いて２５℃における電解液粘度を測定する。ローターにはＢＬアダプタを用い、６０ｒｐｍの回転速度で溶媒粘度を測定する。
【０００９】
カチオン（Ａ）はアミジニウムカチオン（Ａ１）、グアニジウムカチオン（Ａ２）、およびその混合物である。
上記アミジニウムカチオン（Ａ１）および／または上記グアニジウムカチオン（Ａ２）のうち、環状アミジニウムカチオンおよび／または環状グアニジウムカチオンが好ましい。
また、上記環状アミジニウムカチオンおよび／または上記環状グアニジウムカチオンのうち、５員環および／または６員環であるものがさらに好ましい。
上記環状アミジニウムカチオンのうち、イミダゾリニウムカチオン（Ａ１１）が特に好ましい。
【００１０】
アミジニウムカチオン（Ａ１）の例としては、下記のものが挙げられる。以下の例示ではカチオンを省略する。
［１］イミダゾリニウム（Ａ１１）
１，２，３，４−テトラメチルイミダゾリニウム、１，３，４−トリメチル−２−エチルイミダゾリニウム、１，３−ジメチル−２，４−ジエチルイミダゾリニウム、１，２−ジメチル−３，４−ジエチルイミダゾリニウム、１−メチル−２，３，４−トリエチルイミダゾリニウム、１，２，３，４−テトラエチルイミダゾリニウム、１，２，３−トリメチルイミダゾリニウム、１，３−ジメチル−２−エチルイミダゾリニウム、１−エチル−２，３−ジメチルイミダゾリニウム、１，２，３−トリエチルイミダゾリニウム、４−シアノ−１，２，３−トリメチルイミダゾリニウム、３−シアノメチル−１，２−ジメチルイミダゾリニウム、２−シアノメチル−１，３−ジメチルイミダゾリニウム、４−アセチル−１，２，３−トリメチルイミダゾリニウム、３−アセチルメチル−１，２−ジメチルイミダゾリニウム、４−メチルカルボオキシメチル−１，２，３−トリメチルイミダゾリニウム、３−メチルカルボオキシメチル−１，２−ジメチルイミダゾリニウム、４−メトキシ−１，２，３−トリメチルイミダゾリニウム、３−メトキシメチル−１，２−ジメチルイミダゾリニウム、４−ホルミル−１，２，３−トリメチルイミダゾリニウム、３−ホルミルメチル−１，２−ジメチルイミダゾリニウム、３−ヒドロキシエチル−１，２−ジメチルイミダゾリニウム、４−ヒドロキシメチル−１，２，３−トリメチルイミダゾリニウム、２−ヒドロキシエチル−１，３−ジメチルイミダゾリニウムなど。
【００１１】
［２］イミダゾリウム類
１，３−ジメチルイミダゾリウム、１，３−ジエチルイミダゾリウム、１−エチル−３−メチルイミダゾリウム、１，２，３−トリメチルイミダゾリウム、１，２，３，４−テトラメチルイミダゾリウム、１，３−ジメチル−２−エチルイミダゾリウム、１，２−ジメチル−３−エチル−イミダゾリウム、１，２，３−トリエチルイミダゾリウム、１，２，３，４−テトラエチルイミダゾリウム、１，３−ジメチル−２−フェニルイミダゾリウム、１，３−ジメチル−２−ベンジルイミダゾリウム、１−ベンジル−２，３−ジメチル−イミダゾリウム、４−シアノ−１，２，３−トリメチルイミダゾリウム、３−シアノメチル−１，２−ジメ
チルイミダゾリウム、２−シアノメチル−１，３−ジメチル−イミダゾリウム、４−アセチル−１，２，３−トリメチルイミダゾリウム、３−アセチルメチル−１，２−ジメチルイミダゾリウム、４−メチルカルボオキシメチル−１，２，３−トリメチルイミダゾリウム、３−メチルカルボオキシメチル−１，２−ジメチルイミダゾリウム、４−メトキシ−１，２，３−トリメチルイミダゾリウム、３−メトキシメチル−１，２−ジメチルイミダゾリウム、４−ホルミル−１，２，３−トリメチルイミダゾリウム、３−ホルミルメチル−１，２−ジメチルイミダゾリウム、３−ヒドロキシエチル−１，２−ジメチルイミダゾリウム、４−ヒドロキシメチル−１，２，３−トリメチルイミダゾリウム、２−ヒドロキシエチル−１，３−ジメチルイミダゾリウム
【００１２】
［３］テトラヒドロピリミジニウム類
１，３−ジメチル−１，４，５，６−テトラヒドロピリミジニウム、１，２，３−トリメチル−１，４，５，６−テトラヒドロピリミジニウム、１，２，３，４−テトラメチル−１，４，５，６−テトラヒドロピリミジニウム、１，２，３，５−テトラメチル−１，４，５，６−テトラヒドロピリミジニウム、８−メチル
−１，８−ジアザビシクロ［５，４，０］−７−ウンデセニウム、５−メチル−１，５−ジアザビシクロ［４，３，０］−５−ノネニウム、４−シアノ−１，２，３−トリメチル−１，４，５，６−テトラヒドロピリミジニウム、３−シアノメチル−１，２−ジメチル−１，４，５，６−テトラヒドロピリミジニウム、２−シアノメチル−１，３−ジメチル−１，４，５，６−テトラヒドロピリミジニウム、４−アセチル−１，２，３−トリメチル−１，４，５，６−テトラヒドロピリミジニウム、３−アセチルメチル−１，２−ジメチル−１，４，５，６−テトラヒドロピリミジニウム、４−メチルカルボオキシメチル−１，２，３−トリメチル−１，４，５，６−テトラヒドロピリミジニウム、３−メチルカルボオキシメチル−１，２−ジメチル−１，４，５，６−テトラヒドロピリミジニウム、４−メトキシ−１，２，３−トリメチル−１，４，５，６−テトラヒドロピリミジニウム、３−メトキシメチル−１，２−ジメチル−１，４，５，６−テトラヒドロピリミジニウム、４−ホルミル−１，２，３−トリメチル−１，４，５，６−テトラヒドロピリミジニウム、３−ホルミルメチル−１，２−ジメチル−１，４，５，６−テトラヒドロピリミジニウム、３−ヒドロキシエチル−１，２−ジメチル−１，４，５，６−テトラヒドロピリミジニウム、４−ヒドロキシメチル−１，２，３−トリメチル−１，４，５，６−テトラヒドロピリミジニウム、２−ヒドロキシエチル−１，３−ジメチル−１，４，５，６−テトラヒドロピリミジニウムなど。
【００１３】
［４］ジヒドロピリミジニウム類
１，３−ジメチル−１，４−もしくは−１，６−ジヒドロピリミジニウム、［これらを１，３−ジメチル−１，４（６）−ジヒドロピリミジニウムと表記し、以下同様の表現を用いる。］１，２，３−トリメチル−１，４（６）−ジヒドロピリミジニウム、１，２，３，４−テトラメチル−１，４（６）−ジヒドロピリミジニウム、１，２，３，５−テトラメチル−１，４（６）−ジヒドロピリミジニウム、８−メチル−１，８−ジアザビシクロ［５，４，０］−７，９（１０）−ウンデカジエニウム、５−メチル−１，５−ジアザビシクロ［４，３，０］−５，７（８）−ノナジエニウム、４−シアノ−１，２，３−トリメチル−１，４（６）−ジヒドロピリミジニウム、３−シアノメチル−１，２−ジメチル−１，４（６）−ジヒドロピリミジニウム、２−シアノメチル−１，３−ジメチル−１，４（６）−ジヒドロピリミジニウム、４−アセチル−１，２，３−トリメチル−１，４（６）−ジヒドロピリミジニウム、３−アセチルメチル−１，２−ジメチル−１，４（６）−ジヒドロピリミジニウム、４−メチルカルボオキシメチル−１，２，３−トリメチル−１，４（６）−ジヒドロピリミジニウム、３−メチルカルボオキシメチル−１，２−ジメチル−１，４（６）−ジヒドロピリミジニウム、４−メトキシ−１，２，３−トリメチル−１，４（６）−ジヒドロピリミジニウム、３−メトキシメチル−１，２−ジメチル−１，４（６）−ジヒドロピリミジニウム、４−ホルミル−１，２，３−トリメチル−１，４（６）−ジヒドロピリミジニウム、３−ホルミルメチル−１，２−ジメチル−１，４（６）−ジヒドロピリミジニウム、３−ヒドロキシエチル−１，２−ジメチル−１，４（６）−ジヒドロピリミジニウム、４−ヒドロキシメチル−１，２，３−トリメチル−１，４（６）−ジヒドロピリミジニウム、２−ヒドロキシエチル−１，３−ジメチル−１，４（６）−ヒドロピリミジニウムなど。
【００１４】
グアニジウムカチオン（Ａ２）の例としては、下記のものが挙げられる。
［１］イミダゾリニウム骨格を有するグアニジニウム類
２−ジメチルアミノ−１，３，４−トリメチルイミダゾリニウム、２−ジエチルアミノ−１，３，４−トリメチルイミダゾリニウム、２−ジエチルアミノ−１，３−ジメチル−４−エチルイミダゾリニウム、２−ジメチルアミノ−１−メチル−３，４−ジエチルイミダゾリニウム、２−ジエチルアミノ−１−メチル−３，４−ジエチルイミダゾリニウム、２−ジエチルアミノ−１，３，４−テトラエチルイミダゾリニウム、２−ジメチルアミノ−１，３−ジメチルイミダゾリニウム、２−ジエチルアミノ−１，３−ジメチルイミダゾリニウム、２−ジメチルアミノ−１−エチル−３−メチルイミダゾリニウム、２−ジエチルアミノ−１，３−ジエチルイミダゾリニウム、１，５，６，７−テトラヒドロ−１，２−ジメチル−２Ｈ−イミド［１，２ａ］イミダゾリニウム、１，５−ジヒドロ−１，２−ジメチル−２Ｈ−イミド［１，２ａ］イミダゾリニウム、１，５，６，７−テトラヒドロ−１，２−ジメチル−２Ｈ−ピリミド［１，２ａ］イミダゾリニウム、１，５−ジヒドロ−１，２−ジメチル−２Ｈ−ピリミド［１，２ａ］イミダゾリニウム、２−ジメチルアミノ−４−シアノ−１，３−ジメチルイミダゾリニウム、２−ジメチルアミノ−３−シアノメチル−１−メチルイミダゾリニウム、２−ジメチルアミノ−４−アセチル−１，３−ジメチルイミダゾリニウム、２−ジメチルアミノ−３−アセチルメチル−１−メチルイミダゾリニウム、２−ジメチルアミノ−４−メチルカルボオキシメチル−１，３−ジメチルイミダゾリニウム、２−ジメチルアミノ−３−メチルカルボオキシメチル−１−メチルイミダゾリニウム、２−ジメチルアミノ−４−メトキシ−１，３−ジメチルイミダゾリニウム、２−ジメチルアミノ−３−メトキシメチル−１−メチルイミダゾリニウム、２−ジメチルアミノ−４−ホルミル−１，３−ジメチルイミダゾリニウム、２−ジメチルアミノ−３−ホルミルメチル−１−メチルイミダゾリニウム、２−ジメチルアミノ−３−ヒドロキシエチル−１−メチルイミダゾリニウム、２−ジメチルアミノ−４−ヒドロキシメチル−１，３−ジメチルイミダゾリニウムなど。
【００１５】
［２］イミダゾリウム骨格を有するグアニジニウム類
２−ジメチルアミノ−１，３，４−トリメチルイミダゾリウム、２−ジエチルアミノ−１，３，４−トリメチルイミダゾリウム、２−ジエチルアミノ−１，３−ジメチル−４−エチルイミダゾリウム、２−ジメチルアミノ−１−メチル−３，４−ジエチルイミダゾリウム、２−ジエチルアミノ−１−メチル−３，４−ジエチルイミダゾリウム、２−ジエチルアミノ−１，３，４−テトラエチルイミダゾリウム、２−ジメチルアミノ−１，３−ジメチルイミダゾリウム、２−ジエチルアミノ−１，３−ジメチルイミダゾリウム、２−ジメチルアミノ−１−エチル−３−メチルイミダゾリウム、２−ジエチルアミノ−１，３−ジエチルイミダゾリウム、１，５，６，７−テトラヒドロ−１，２−ジメチル−２Ｈ−イミド［１，２ａ］イミダゾリウム、１，５−ジヒドロ−１，２−ジメチル−２Ｈ−イミド［１，２ａ］イミダゾリウム、１，５，６，７−テトラヒドロ−１，２−ジメチル−２Ｈ−ピリミド［１，２ａ］イミダゾリウム、１，５−ジヒドロ−１，２−ジメチル−２Ｈ−ピリミド［１，２ａ］イミダゾリウム、２−ジメチルアミノ−４−シアノ−１，３−ジメチルイミダゾリウム、２−ジメチルアミノ−３−シアノメチル−１−メチルイミダゾリウム、２−ジメチルアミノ−４−アセチル−１，３−ジメチルイミダゾリニウム、２−ジメチルアミノ−３−アセチルメチル−１−メチルイミダゾリウム、２−ジメチルアミノ−４−メチルカルボオキシメチル−１，３−ジメチルイミダゾリウム、２−ジメチルアミノ−３−メチルカルボオキシメチル−１−メチルイミダゾリウム、２−ジメチルアミノ−４−メトキシ−１，３−ジメチルイミダゾリウム、２−ジメチルアミノ−３−メトキシメチル−１−メチルイミダゾリウム、２−ジメチルアミノ−４−ホルミル−１，３−ジメチルイミダゾリウム、２−ジメチルアミノ−３−ホルミルメチル−１−メチルイミダゾリウム、２−ジメチルアミノ−３−ヒドロキシエチル−１−メチルイミダゾリウム、２−ジメチルアミノ−４−ヒドロキシメチル−１，３−ジメチルイミダゾリウムなど。
【００１６】
［３］テトラヒドロピリミジニウム骨格を有するグアニジニウム類
２−ジメチルアミノ−１，３，４−トリメチル−１，４，５，６−テトラヒドロピリミジニウム、２−ジエチルアミノ−１，３，４−トリメチル−１，４，５，６−テトラヒドロピリミジニウム、２−ジエチルアミノ−１，３−ジメチル−４−エチル−１，４，５，６−テトラヒドロピリミジニウム、２−ジメチルアミノ−１−メチル−３，４−ジエチル−１，４，５，６−テトラヒドロピリミジニウム、２−ジエチルアミノ−１−メチル−３，４−ジエチル−１，４，５，６−テトラヒドロピリミジニウム、２−ジエチルアミノ−１，３，４−テトラエチル−１，４，５，６−テトラヒドロピリミジニウム、２−ジメチルアミノ−１，３−ジメチル−１，４，５，６−テトラヒドロピリミジニウム、２−ジエチルアミノ−１，３−ジメチル−１，４，５，６−テトラヒドロピリミジニウム、２−ジメチルアミノ−１−エチル−３−メチル−１，４，５，６−テトラヒドロピリミジニウム、２−ジエチルアミノ−１，３−ジエチル−１，４，５，６−テトラヒドロピリミジニウム、１，３，４，６，７，８−ヘキサヒドロ−１，２−ジメチル−２Ｈ−イミド［１，２ａ］ピリミジニウム、１，３，４，６−テトラヒドロ−１，２−ジメチル−２Ｈ−イミド［１，２ａ］ピリミジニウム、１，３，４，６，７，８−ヘキサヒドロ−１，２−ジメチル−２Ｈ−ピリミド［１，２ａ］ピリミジニウム、１，３，４，６−テトラヒドロ−１，２−ジメチル−２Ｈ−ピリミド［１，２ａ］ピリミジニウム、２−ジメチルアミノ−４−シアノ−１，３−ジメチル−１，４，５，６−テトラヒドロピリミジニウム、２−ジメチルアミノ−３−シアノメチル−１−メチル−１，４，５，６−テトラヒドロピリミジニウム、、２−ジメチルアミノ−４−アセチル−１，３−ジメチル−１，４，５，６−テトラヒドロピリミジニウム、２−ジメチルアミノ−３−アセチルメチル−１−メチル−１，４，５，６−テトラヒドロピリミジニウム、２−ジメチルアミノ−４−メチルカルボオキシメチル−１，３−ジメチル−１，４，５，６−テトラヒドロピリミジニウム、２−ジメチルアミノ−３−メチルカルボオキシメチル−１−メチル−１，４，５，６−テトラヒドロピリミジニウム、２−ジメチルアミノ−４−メトキシ−１，３−ジメチル−１，４，５，６−テトラヒドロピリミジニウム、２−ジメチルアミノ−３−メトキシメチル−１−メチル−１，４，５，６−テトラヒドロピリミジニウム、２−ジメチルアミノ−４−ホルミル−１，３−ジメチル−１，４，５，６−テトラヒドロピリミジニウム、２−ジメチルアミノ−３−ホルミルメチル−１−メチル−１，４，５，６−テトラヒドロピリミジニウム、２−ジメチルアミノ−３−ヒドロキシエチル−１−メチル−１，４，５，６−テトラヒドロピリミジニウム、２−ジメチルアミノ−４−ヒドロキシメチル−１，３−ジメチル−１，４，５，６−テトラヒドロピリミジニウムなど。
【００１７】
［４］ジヒドロピリミジニウム骨格を有するグアニジニウム類
２−ジメチルアミノ−１，３，４−トリメチル−１，４（６）−ジヒドロピリミジニウム、２−ジエチルアミノ−１，３，４−トリメチル−１，４（６）−ジヒドロピリミジニウム、２−ジエチルアミノ−１，３−ジメチル−４−エチル−１，４（６）−ジヒドロピリミジニウム、２−ジメチルアミノ−１−メチル−３，４−ジエチル−１，４（６）−ジヒドロピリミジニウム、２−ジエチルアミノ−１−メチル−３，４−ジエチル−１，４（６）−ジヒドロピリミジニウム、２−ジエチルアミノ−１，３，４−テトラエチル−１，４（６）−ジヒドロピリミジニウム、２−ジメチルアミノ−１，３−ジメチル−１，４（６）−ジヒドロピリミジニウム、２−ジエチルアミノ−１，３−ジメチル−１，４（６）−ジヒドロピリミジニウム、２−ジメチルアミノ−１−エチル−３−メチル−１，４（６）−ジヒドロピリミジニウム、２−ジエチルアミノ−１，３−ジエチル−１，４（６）−ジヒドロピリミジニウム、１，６，７，８−テトラヒドロ−１，２−ジメチル−２Ｈ−イミド［１，２ａ］ピリミジニウム、１，６−ジヒドロ−１，２−ジメチル−２Ｈ−イミド［１，２ａ］ピリミジニウム、１，６，７，８−テトラヒドロ−１，２−ジメチル−２Ｈ−ピリミド［１，２ａ］ピリミジニウム、１，６−ジヒドロ−１，２−ジメチル−２Ｈ−ピリミド［１，２ａ］ピリミジニウム、２−ジメチルアミノ−４−シアノ−１，３−ジメチル−１，４（６）−ジヒドロピリミジニウム、２−ジメチルアミノ−３−シアノメチル−１−メチル−１，４（６）−ジヒドロピリミジニウム、２−ジメチルアミノ−４−アセチル−１，３−ジメチル−１，４（６）−ジヒドロピリミジニウム、２−ジメチルアミノ−３−アセチルメチル−１−メチル−１，４（６）−ジヒドロピリミジニウム、２−ジメチルアミノ−４−メチルカルボオキシメチル−１，３−ジメチル−１，４（６）−ジヒドロピリミジニウム、２−ジメチルアミノ−３−メチルカルボオキシメチル−１−メチル−１，４（６）−ジヒドロピリミジニウム、２−ジメチルアミノ−４−メトキシ−１，３−ジメチル−１，４（６）−ジヒドロピリミジニウム、２−ジメチルアミノ−３−メトキシメチル−１−メチル−１，４（６）−ジヒドロピリミジニウム、２−ジメチルアミノ−４−ホルミル−１，３−ジメチル−１，４，５，６−テトラヒドロピリミジニウム、２−ジメチルアミノ−３−ホルミルメチル−１−メチル−１，４，５，６−テトラヒドロピリミジニウム、２−ジメチルアミノ−３−ヒドロキシエチル−１−メチル−１，４，５，６−テトラヒドロピリミジニウム、２−ジメチルアミノ−４−ヒドロキシメチル−１，３−ジメチル−１，４（６）−ジヒドロピリミジニウムなど。
これらのうち好ましいのはイミダゾリニウム類であり、特に好ましいものは、１，２，３，４−テトラメチルイミダゾリニウム、１，２，３−トリメチルイミダゾリニウム、１−エチル−２，３−ジメチルイミダゾリニウムである。
【００１８】
なお、カチオン（Ａ）は一種または二種以上を併用してもよい。
上記のカチオン（Ａ）のうち、最も好ましくは、１，２，３，４−テトラメチルイミダゾリニウム、および１−エチル−２，３−ジメチルイミダゾリニウムカチオンである。
【００１９】
電解質（Ｃ）を構成するアニオン（Ｂ）としては、有機酸アニオン（Ｂ１）及び無機酸アニオン（Ｂ２）からなる群より選択される少なくとも１種のアニオンが挙げられる。これらうちで（Ｂ１）が好ましい。
【００２０】
無機酸アニオン（Ｂ２）の例としては下記のものが挙げられる。
ＰＯ43-、ＢＯ33-、Ｆ-、ＰＦ6-、ＢＦ4-、ＡｓＦ6-、ＳｂＦ6-、ＣｌＯ4-、ＡｌＦ4-、ＡｌＣｌ4-、ＴａＦ6-、ＮｂＦ6-、ＳｉＦ62-、ＣＮ-、Ｆ（ＨＦ）ｎ-（ｎは１〜４の数値）など。
【００２１】
有機酸アニオン（Ｂ１）の例としては下記のものが挙げられる。
以下の例示では、アニオンに対応する有機酸を記載する。
（１）有機カルボン酸アニオン（Ｂ１１）
・炭素数２〜１５の２〜４価のポリカルボン酸：脂肪族ポリカルボン酸［飽和ポリカルボン酸（シュウ酸、マロン酸、コハク酸、グルタル酸、アジピン酸、ピメリン酸、スペリン酸、アゼライン酸、セバチン酸、ウンデンカン二酸、ドデカン二酸、トリデカン二酸、テトラデカン二酸、ペンタデカン二酸、ヘキサデカン二酸、メチルマロン酸、エチルマロン酸、プロピルマロン酸、ブチルマロン酸、ペンチルマロン酸、ヘキシルマロン酸、ジメチルマロン酸、ジエチルマロン酸、メチルプロピルマロン酸、メチルブチルマロン酸、エチルプロピルマロン酸、ジプロピルマロン酸、メチルコハク酸、エチルコハク酸、２，２−ジメチルコハク酸、２，３−ジメチルコハク酸、２−メチルグルタル酸、３−メチルグルタル酸、３−メチル−３−エチルグルタル酸、３,３−ジエチルグルタル酸、メチルコハク酸、２−メチルグルタル酸、３−メチルグルタル酸、３，３−ジメチルグルタル酸、３−メチルアジピン酸など）、脂肪族不飽和ポリカルボン酸（マレイン酸、フマール酸、イタコン酸、シトラコン酸など）］、芳香族ポリカルボン酸（Ｂ１１１）［フタル酸、イソフタル酸、テレフタル酸、トリメリット酸、ピロメリット酸など］、Ｓ含有ポリカルボン酸［チオジブロピオン酸など］；
・炭素数２〜２０のオキシカルボン酸：脂肪族オキシカルボン酸［グリコール酸、乳酸、酒酪酸、ひまし油脂肪酸など］；芳香族オキシカルボン酸［サリチル酸、マンデル酸、４−ヒドロキシ安息香酸、１−ヒドロキシ−２−ナフトエ酸、３−ヒドロキシ−２−ナフトエ酸、６−ヒドロキシ−２−ナフトエ酸など］；
・炭素数１〜３０のモノカルボン酸：脂肪族モノカルボン酸［飽和モノカルボン酸（ギ酸、酢酸、プロピオン酸、酪酸、イソ酪酸、吉草酸、カプロン酸、エナント酸、カプリル酸、ペラルゴン酸、ウラリル酸、ミリスチン酸、ステアリン酸、ベヘン酸、ウンデンカン酸など）、不飽和モノカルボン酸（アクリル酸、メタクリル酸、クロトン酸、オレイン酸など）］；芳香族モノカルボン酸［安息香酸、ケイ皮酸、ナフトエ酸、トルイル酸、エチル安息香酸、プロピル安息香酸、イソプロピル安息香酸、ブチル安息香酸、イソブチル安息香酸、第２ブチル安息香酸、第３ブチル安息香酸、ヒドロキシ安息香酸、エトキシ安息香酸、プロポキシ安息香酸、イソプロポキシ安息香酸、ブトキシ安息香酸イソブトキシ安息香酸、第２ブトキシ安息香酸、第３ブトキシ安息香酸、アミノ安息香酸、Ｎ−メチルアミノ安息香酸、Ｎ−エチルアミノ安息香酸、Ｎ−プロピルアミノ安息香酸、Ｎ−イソプロピルアミノ安息香酸、Ｎ−ブチルアミノ安息香酸、Ｎ−イソブチルアミノ安息香酸、Ｎ−第２ブチルアミノ安息香酸、Ｎ−第３ブチルアミノ安息香酸、Ｎ，Ｎ−ジメチルアミノ安息香酸、Ｎ，Ｎ−ジエチルアミノ安息香酸、ニトロ安息香酸、フロロ安息香酸など］
・ＲｆＣＯＯＨ、（Ｒｆは炭素数１〜３０のフルオロアルキル基）（トリフルオロ酢酸、パーフルオロプロピオン酸、パーフルオロイソプロピオン酸、パーフルオロ酪酸、パーフルオロ吉草酸、パーフルオロカプロン酸、パーフルオロペラルゴン酸、パーフルオロカプリン酸、パーフルオロウンデシル酸、パーフルオロラウリル酸、パーフルオロトリデカン酸、パーフルオロテトラデカン酸、パーフルオロｎ−オクタン酸、パーフルオロラウリン酸、パーフルオロパルミチン酸など）
【００２２】
（２）スルホン酸
アルキル（炭素数１〜１５）ベンゼンスルホン酸（ｐ−トルエンスルホン酸、ノニルベンゼンスルホン酸、ドデシルベンゼンスルホン酸など）、スルホサリチル酸、メタンスルホン酸、トリフルオロメタンスルホン酸など。
【００２３】
（３）フェノール
・１価フェノール（フェノール類、ナフトール類を含む）：フェノール、アルキル（炭素数１〜１５）フェノール類（クレゾール、キシレノール、エチルフェノール、ｎ−もしくはイソプロピルフェノール、イソドデシルフェノールなど）、メトキシフェノール類（オイゲノール、グアヤコールなど）、α−ナフトール、β−ナフトール、シクロヘキシルフェノールなど；
・多価フェノール：カテコール、レゾルシン、ピロガロール、フロログルシン、ビスフェノールＡ、ビスフェノールＦ、ビスフェノールＳなど。
【００２４】
（４）トリアゾール、テトラゾール骨格を有する化合物
１−Ｈ−１，２，４−トリアゾール、１，２，３−トリアゾール、１，２，３−ベンゾトリアゾール、カルボキシベンゾトリアゾール、３−メルカプト−１，２，４−トリアゾール、１，２，３−トリアゾール−４，５−ジカルボン酸、３−メルカプト−５−メチル−１，２，４−トリアゾール、１，２，３,４−テトラゾールなど。
【００２５】
（５）モノおよびジアルキルリン酸エステル
下記の一般式（１）で示されるモノおよびジアルキルリン酸エステルが挙げられる。Ｒ1及びＲ2は水素又は炭素数１〜１０のアルキル基であり、かつ少なくとも１つはアルキル基である。Ｒ1及びＲ2の炭素数はインピーダンス特性と耐電圧特性の観点から１〜１０が好ましい。さらに好ましくは３〜８である。
【００２６】
【化１】
2005340406.tif 000002
【００２７】
具体的な例としては、モノメチルリン酸エステル、ジメチルリン酸エステル、モノエチルリン酸エステル、ジエチルリン酸エステル、モノプロピルリン酸エステル、ジプロピルリン酸エステル、モノイソプロピルリン酸エステル、ジイソプロピルリン酸エステル、モノブチルリン酸エステル、ジブチルリン酸エステル、モノペンチルリン酸エステル、ジペンチルリン酸エステル、モノヘキシルリン酸エステル、ジヘキシルリン酸エステル、モノヘプチルリン酸エステル、ジヘプチルリン酸エステル、モノオクチルリン酸エステル、ジオクチルリン酸エステル、モノ−２−エチルヘキシルリン酸エステル、ジ−２−エチルヘキシルリン酸エステル、モノノニルリン酸エステル、ジノニルリン酸エステル、モノデシルリン酸エステル、ジデシルリン酸エステル、モノイソデシルリン酸エステル、ジイソデシルリン酸エステルなどが挙げられる。
上記有機酸アニオンおよび無機酸アニオンは一種または二種以上を併用してもよい。
【００２８】
以上の無機酸アニオン、有機酸アニオンのうち、好ましいのは、芳香族モノカルボン酸アニオン、芳香族ポリカルボン酸アニオン（Ｂ１１１）、脂肪族不飽和モノカルボン酸アニオン、脂肪族不飽和ポリカルボン酸アニオンであり、さらに好ましいのは（Ｂ１１１）、脂肪族不飽和ポリカルボン酸アニオンであり、特に好ましいのはフタル酸モノアニオンおよびフタル酸ジアニオンである。
【００２９】
本発明の電解質（Ｃ）において、（Ａ）と（Ｂ）との当量比は特に限定されないが、初期電導度特性と耐熱性の兼ね合いより、（Ａ）：（Ｂ）＝１：０．８〜１：２の範囲が好ましく、より好ましくは（Ａ）：（Ｂ）＝１：０．９５〜１：１．０５の範囲である。
【００３０】
電解液において、有機溶媒（Ｄ）の具体例は以下のとおりであり、２種以上を併用することもできる。このうち、好ましくは、ラクトン類を主体とする溶媒であり、さらに好ましくは、γ−ブチロラクトンを主体とする溶媒である。（Ｄ）中におけるγ−ブチロラクトンの含有量は、好ましくは５０〜１００重量％、さらに好ましくは８０〜１００重量％である。
（１）アルコール類
１価アルコール（メチルアルコール、エチルアルコール、プロピルアルコール、ブチルアルコール、ジアセトンアルコール、ベンジルアルコール、アミノアルコール、フルフリルアルコールなど）、２価アルコール（エチレングリコール、プロピレングリコール、ジエチレングリコール、ヘキシレングリコールなど）、３価アルコール（グリセリンなど）、４価以上のアルコール（ヘキシトールなど）など；
（２）エーテル類
モノエーテル（エチレングリコールモノメチルエーテル、エチレングリコールモノエチルエーテル、ジエチレングリコールモノメチルエーテル、ジエチレングリコールモノエチルエーテル、エチレングリコールモノフェニルエーテル、テトラヒドロフラン、３−メチルテトラヒドロフランなど）、ジエーテル（エチレングリコールジメチルエーテル、エチレングリコールジエチルエーテル、ジエチレングリコールジメチルエーテル、ジエチレングリコールジエチルエーテルなど）など；
（３）アミド類
ホルムアミド類（Ｎ−メチルホルムアミド、Ｎ，Ｎ−ジメチルホルムアミド、Ｎ−エチルホルムアミド、Ｎ，Ｎ−ジエチルホルムアミドなど）、アセトアミド類（Ｎ−メチルアセトアミド、Ｎ，Ｎ−ジメチルアセトアミド、Ｎ−エチルアセトアミド、Ｎ，Ｎ−ジエチルアセトアミドなど）、プロピオンアミド類（Ｎ，Ｎ−ジメチルプロピオンアミドなど）、ピロリドン類（Ｎ−メチルピロリドン、Ｎ−エチルピロリドンなど）、ヘキサメチルホスホリルアミドなど；
（４）オキサゾリジノン類
Ｎ−メチル−２−オキサゾリジノン、３，５−ジメチル−２−オキサゾリジノンなど；
（５）ラクトン類
γ−ブチロラクトン、α−アセチル−γ−ブチロラクトン、β−ブチロラクトン、γ−バレロラクトン、δ−バレロラクトンなど；
（６）ニトリル類
アセトニトリル、プロピオニトリル、ブチロニトリル、アクリロニトリル、メタクリルニトリル、ベンゾニトリルなど；
（７）カーボネート類
エチレンカーボネート、プロピオンカーボネート、ブチレンカーボネート、ジメチルカーボネート、ジエチルカーボネートなど；
（８）スルホキシド類
ジメチルスルホキシド、スルホラン、３−メチルスルホラン、２，４−ジメチルスルホランなど；
（９）ケトン系溶剤：
アセトン、メチルエチルケトン、ジエチルケトン、アセトフェノン、シクロヘキサノン、シクロペンタノンなど。
（１０）その他の有機溶剤
１，３−ジメチル−２−イミダゾリジノン、Ｎ−メチルピロリドン、芳香族系溶剤（トルエン、キシレンなど）パラフィン系溶剤（ノルマルパラフィン、イソパラフィンなど）など；
【００３１】
本発明の電解液において、上記電解質（Ｃ）、上記有機溶媒（Ｄ）および水の合計重量に対して水の含量が初期電導度特性、比電導度変化率の観点から、２０〜５０重量％が好ましく、２５〜４０重量％がさらに好ましい。
【００３２】
本発明の電解液には必要により、電解液に通常用いられる種々の添加剤を添加することができる。該添加剤としては、リン酸誘導体（例えば、リン酸、リン酸エステルなど）、ホウ酸誘導体（例えば、ホウ酸、ホウ酸と多糖類〔マンニット、ソルビットなど〕との錯化合物、ホウ酸と多価アルコール〔エチレングリコール、グリセリンなど〕との錯化合物など）、ニトロ化合物（例えば、ｏ−ニトロ安息香酸、ｐ−ニトロ安息香酸、ｍ−ニトロ安息香酸、ｏ−ニトロフェノール、ｐ−ニトロフェノールなど）などを挙げることができる。その合計添加量は、電気伝導度と電解液への溶解度の観点から、電解質（Ｃ）に対して好ましくは２０重量％以下、さらに好ましくは０．０１〜１０重量％である。
【００３３】
本発明の電解液は、電解コンデンサ用電解液に使用される。
【００３４】
次に本発明の具体的な実施例について説明するが、本発明はこれに限定されるものではない。
【実施例１】
【００３５】
ジメチルカーボネート（０．２ｍｏｌ）のメタノール溶液（７４％）に２，４−ジメチルイミダゾリン（０．１ｍｏｌ）を滴下して、１２０℃で１５時間攪拌することで、１，２，３，４−テトラメチルイミダゾリニウムメチルカーボネート塩を生成した。
オルソフタル酸（０．１ｍｏｌ）を１，２，３，４−テトラメチルイミダゾリニウムメチルカーボネート塩溶液に加えることで塩交換反応を行い、１，２，３，４−テトラメチルイミダゾリニウムフタル酸モノアニオン塩溶液を得た。上記溶液を１．０ｋＰａ以下の減圧度で１１０℃加熱蒸留し、溶媒のメタノールを除去することで、１，２，３，４−テトラメチルイミダゾリニウムフタル酸モノアニオン塩を得た。収率は９９％であった。
１，２，３，４−テトラメチルイミダゾリニウムフタル酸モノアニオン塩にγ−ブチロラクトンおよび水を加えて電解液を調製した。該電解液重量に対し、１，２，３，４−テトラメチルイミダゾリニウム・フタル酸モノアニオン塩が３５重量％、水が３０重量％であった。電解液の電解質モル濃度Ｘが１．３ｍｏｌ／Ｌ、温度２５℃における電解液の粘度Ｙが４．２ｍＰａ・ｓであった。
【実施例２】
【００３６】
１，２，３，４−テトラメチルイミダゾリニウムフタル酸モノアニオン塩にγ−ブチロラクトンおよび水を加えて電解液を調製した。該電解液重量に対し、１，２，３，４−テトラメチルイミダゾリニウム・フタル酸モノアニオン塩が４５重量％、水が３０重量％であった。電解液の電解質モル濃度Ｘが１．７ｍｏｌ／Ｌ、温度２５℃における電解液の粘度Ｙが５．４ｍＰａ・ｓであった。
【実施例３】
【００３７】
１，２，３，４−テトラメチルイミダゾリニウムフタル酸モノアニオン塩にγ−ブチロラクトンおよび水を加えて電解液を調製した。該電解液重量に対し、１，２，３，４−テトラメチルイミダゾリニウム・フタル酸モノアニオン塩が５５重量％、水が３０重量％であった。電解液の電解質モル濃度Ｘが２．１ｍｏｌ／Ｌ、温度２５℃における電解液の粘度Ｙが６．８ｍＰａ・ｓであった。
比較例１
【００３８】
１，２，３，４−テトラメチルイミダゾリニウムフタル酸モノアニオン塩にγ−ブチロラクトンおよび水を加えて電解液を調製した。該電解液重量に対し、１，２，３，４−テトラメチルイミダゾリニウム・フタル酸モノアニオン塩が２５重量％、水が５重量％であった。であった。電解液の電解質モル濃度Ｘが０．９５ｍｏｌ／Ｌ、温度２５℃における電解液の粘度Ｙが３．６ｍＰａ・ｓであった。
比較例２
【００３９】
１，２，３，４−テトラメチルイミダゾリニウムフタル酸モノアニオン塩にγ−ブチロラクトンおよび水を加えて電解液を調製した。該電解液重量に対し、１，２，３，４−テトラメチルイミダゾリニウム・フタル酸モノアニオン塩が５５重量％、水が５重量％であった。電解液の電解質モル濃度Ｘが２．１ｍｏｌ／Ｌ、温度２５℃における電解液の粘度Ｙが８．６ｍＰａ・ｓであった。
比較例３
【００４０】
１，２，３，４−テトラメチルイミダゾリニウムフタル酸モノアニオン塩にγ−ブチロラクトンおよび水を加えて電解液を調製した。該電解液重量に対し、１，２，３，４−テトラメチルイミダゾリニウム・フタル酸モノアニオン塩が２５重量％、水が０．５重量％であった。電解液の電解質モル濃度Ｘが２．２ｍｏｌ／Ｌ、温度２５℃における電解液の粘度Ｙが１０．４ｍＰａ・ｓであった。
【００４１】
本発明の実施例１〜３および比較例１〜３の電解液について、以下の方法で、３０℃における初期比電導度、比電導度変化率および耐漏液性評価を測定し、結果を表１に示した。
【００４２】
【表１】
2005340406.tif 000003
【００４３】
＜初期比電導度＞
電解液の３０℃における初期比電導度（初期Ｋ３０）は、電解液を３０℃で測定した比電導度であり、低インピーダンス特性が良好なほど初期Ｋ３０は高くなる。測定機器として比電導度測定装置［品名（ＣＭ−４０Ｓ）、メーカー名（東亜電波工業株式会社）］を使用し、電解液を仕込んだ測定用セルを３０℃に温度調節して比電導度を測定した。
【００４４】
＜比電導度変化率＞
電解液を密閉ガラスアンプル中で１２５℃×１００時間の耐熱試験を実施した後の３０℃における比電導度変化率、すなわち、［｛（耐熱試験前の初期比電導度）−（耐熱試験後の比電導度）｝／（耐熱試験前の初期比電導度）］×１００（単位は「％」）を測定した。
【００４５】
＜耐漏液性評価＞
巻き取り形のアルミ電解コンデンサ（定格電圧３５Ｖ−静電容量２２００μＦ、サイズ；φ１６ｍｍ×Ｌ３５ｍｍ）を作成した。アルミ引き出しリードには両極共に陽極酸化処理を施し、封口ゴムには硫黄加硫のブチルゴムを使用した。このアルミ電解コンデンサに逆電圧−２．０Ｖを印可して、１２５℃の恒温層中で劣化せしめ、封口部の外観を経時的に観察した。
【００４６】
表１から明らかなように、本発明の実施例１〜３の電解液は３０００時間経過した時点でも封口ゴムの劣化による液漏れ等の異常は観察されなかった。
【産業上の利用可能性】
【００４７】
本発明の電解液は、電解液の漏出が発生しにくく、高温下での比電導度変化率が小さく、初期電導度特性に優れたコンデンサを提供できる。上記効果を奏することから、本発明の電解液をコンデンサ電解液に用いれば、抵抗を小さくすることが可能であり、コンデンサの高性能化がはかれるため、市場価値は大きい。